(57)【特許請求の範囲】
【請求項１】
炭素数１２以上のアルキル基を有するアルキル（メタ）アクリレート単位と、ピリジル基を有する（メタ）アクリレート単位とを含むアルキル（メタ）アクリレート共重合体、
顔料、及び非水系溶剤を含む、非水系顔料インク。
【請求項２】
前記アルキル（メタ）アクリレート共重合体は、炭素数１２以上のアルキル基を有するアルキル（メタ）アクリレート（Ａ）と、アミノ基と反応しうる官能基を有する反応性（メタ）アクリレート（Ｂ）とを含むモノマー混合物の共重合体において、前記アミノ基と反応しうる官能基とアミノピリジン化合物との反応によりピリジル基が導入されたものである、請求項１に記載の非水系顔料インク。
【請求項３】
前記アミノピリジン化合物が、２−ベンジルアミノピリジンまたは２−メチルアミノピリジンである、請求項２に記載の非水系顔料インク。
【請求項４】
前記アミノピリジン化合物を、前記アミノピリジン化合物のピリジル基が、前記アミノ基と反応しうる官能基を有する反応性（メタ）アクリレート（Ｂ）のアミノ基と反応しうる官能基に対し、０．２５モル当量〜１．００モル当量となるように反応させる、請求項２または３に記載の非水系顔料インク。
【請求項５】
顔料誘導体をさらに含む、請求項１から４のいずれか１項に記載の非水系顔料インク。
【請求項６】
インクジェット記録方法に用いられる、請求項１から５のいずれか１項に記載の非水系顔料インク。
【請求項７】
炭素数１２以上のアルキル基を有するアルキル（メタ）アクリレート単位と、ピリジル基を有する（メタ）アクリレート単位とを含むアルキル（メタ）アクリレート共重合体を含む、非水系顔料インク用顔料分散剤。
【発明の詳細な説明】
【技術分野】
【０００１】
本発明は、非水系顔料インク及び非水系顔料インク用顔料分散剤に関する。
【背景技術】
【０００２】
インクジェット記録システムに用いられるインクの色材としては、顔料を利用したものと染料を利用したものに大別されるが、高画質印刷に必要な耐光性、耐候性および耐水性に優れていることから、顔料を色材とするインクが増加する傾向にある。
【０００３】
溶剤からみると、インクは大きく、水系タイプインクと非水系タイプインクに分けられる。揮発性溶剤を主体とする溶剤系インクや不揮発性溶剤を主体とするオイル系インクのように、インク用溶媒として水を使用しない非水系インクは、水系インクに比べ乾燥性が良く、印刷適性にも優れている。
【０００４】
非水系タイプインクでは、一般に、溶剤に溶解する顔料分散剤を用いるところ、この顔料分散剤が溶剤と顔料との親和性を高めるため、溶剤が紙などの記録媒体に浸透する際に顔料も記録媒体内部に引き込まれやすい傾向がある。その結果、印刷濃度が低くなり、裏抜けが発生しやすいことがある。
【０００５】
顔料分散剤として、炭素数１２以上のアルキル基を有するアルキル（メタ）アクリレート単位と、ウレタン基を有する（メタ）アクリレート単位とを含むアクリル系ポリマーである非水系樹脂分散微粒子が提案されている（特許文献１）。インクジェット用インクには低粘度のインクが適するが、特許文献１のウレタン基を有するポリマーをインクに配合すると、粘度が高くなる傾向がある。そこで、ウレタン基を導入しなくても顔料分散性が得られる観点から、さらなる改良が求められる。
【先行技術文献】
【特許文献】
【０００６】
【特許文献１】特開２０１０−１４５２号公報
【発明の概要】
【発明が解決しようとする課題】
【０００７】
本発明の目的としては、画像濃度が高く、裏抜けが低減され、貯蔵安定性が良好である非水系顔料インク及び非水系顔料インク用顔料分散剤を提供することである。
【課題を解決するための手段】
【０００８】
本発明の一側面によれば、炭素数１２以上のアルキル基を有するアルキル（メタ）アクリレート単位と、ピリジル基を有する（メタ）アクリレート単位とを含むアルキル（メタ）アクリレート共重合体、顔料、及び非水系溶剤を含む、非水系顔料インクを提供する。
【０００９】
本発明の他の側面によれば、炭素数１２以上のアルキル基を有するアルキル（メタ）アクリレート単位と、ピリジル基を有する（メタ）アクリレート単位とを含むアルキル（メタ）アクリレート共重合体を含む、非水系顔料インク用顔料分散剤を提供する。
【発明の効果】
【００１０】
本発明によれば、画像濃度が高く、裏抜けが低減され、貯蔵安定性が良好である非水系顔料インク及び非水系顔料インク用顔料分散剤を提供することができる。
【発明を実施するための形態】
【００１１】
本発明の一実施形態による非水系顔料インク（以下、単に「インク」という場合がある）は、炭素数１２以上のアルキル基を有するアルキル（メタ）アクリレート単位と、ピリジル基を有する（メタ）アクリレート単位とを含むアルキル（メタ）アクリレート共重合体、顔料、及び非水系溶剤を含むことを特徴とする。ここで、「（メタ）アクリレート」は、アクリレートおよびメタクリレートを意味する。これによって、画像濃度が高く、裏抜けが低減され、貯蔵安定性が良好である非水系顔料インクを提供することができる。
【００１２】
本実施形態のインクは、アルキル（メタ）アクリレート共重合体がピリジル基を有する（メタ）アクリレート単位を含むことで、ピリジル基が顔料への吸着基として作用し、アルキル（メタ）アクリレート共重合体と顔料との吸着性が向上し、インク中で顔料が安定して分散することが可能である。
【００１３】
また、アルキル（メタ）アクリレート共重合体がピリジル基を有する（メタ）アクリレート単位を含むことで、インクの流動性を高めることができ、インク粘度を低減することが可能である。
【００１４】
本実施形態によるインクは、炭素数１２以上のアルキル基を有するアルキル（メタ）アクリレート単位と、ピリジル基を有する（メタ）アクリレート単位とを含むアルキル（メタ）アクリレート共重合体を含む。
【００１５】
上記アルキル（メタ）アクリレート共重合体は、炭素数１２以上のアルキル基を有するアルキル（メタ）アクリレート単位を含むことより、非水系溶剤との親和性に優れる。アルキル基の炭素数は、より好ましくは１２〜２５である。炭素数１２以上のアルキル基としては、ドデシル基、トリデシル基、テトラデシル基、ペンタデシル基、ヘキサデシル基、ヘプタデシル基、オクタデシル基、ノナデシル基、イコサニル基、ヘンイコサニル基、ドコサニル基、イソドデシル基、及びイソオクタデシル基等が挙げられ、これらは分岐を有していてよい。また、これらの複数種が含まれていてもよい。
【００１６】
上記アルキル（メタ）アクリレート共重合体は、ピリジル基を有する（メタ）アクリレート単位を有することより、顔料との吸着作用に優れると考えられ、インク中で顔料を安定して分散させて、画像濃度を高くし裏抜けを低減し、良好な貯蔵安定性を得ることができる。
【００１７】
ピリジル基を有する（メタ）アクリレート単位としては、（メタ）アクリレート単位の任意の部位にピリジル基が結合していればよい。ここで、ピリジル基の結合部位は、２位、３位及び４位のいずれであってもよい。
【００１８】
ピリジル基は、（メタ）アクリレート単位にアミノ基の一部として結合していることが好ましい。これによって、酸−塩基相互作用によって顔料との吸着性をより向上することができる。具体的には、下記一般式（１）で示される１級もしくは２級アミノピリジン化合物を用いてピリジル基を導入することができる。
【００１９】
【化１】
0005779072.tif 000002
【００２０】
一般式（１）において、Ｒ１及びＲ２のうち少なくとも一方は、互いに独立して、−Ｐｙまたは−Ｒ３−Ｐｙを示す。−Ｐｙは２位、３位または４位のピリジル基を示す。Ｒ３は、任意の２価の基を示し、置換または非置換の直鎖または分岐の鎖状または環状の炭化水素基であってよい。Ｒ１及びＲ２のうち一方のみがピリジル基を有する場合、残りの他方は、任意の１価の基を示し、置換または非置換の直鎖または分岐の鎖状または環状の炭化水素基であってよく、例えば、水素、ベンジル基、メチル基、シクロへキシル基、イソプロピル基等を好ましく用いることができる。
【００２１】
上記アルキル（メタ）アクリレート共重合体の分子量（ＧＰＣで測定される質量平均分子量）は、特に限定されないが、インクジェット用インクとして用いる場合には、インクの吐出性の観点から１００００〜１０００００程度であることが好ましく、１００００〜８００００程度であることがより好ましい。さらに、１２０００〜１８０００であることがより好ましい。
【００２２】
上記アルキル（メタ）アクリレート共重合体のガラス転移温度（Ｔｇ）は、常温（２５℃）以下であることが好ましく、さらには０℃以下であることがより好ましい。これにより、インクが記録媒体上で定着する際に、常温で成膜を促進させることができる。
【００２３】
適切な量のピリジル基を導入する観点から、アミノピリジン化合物を、アミノピリジン化合物のピリジル基が、上記モノマー（Ｂ）のアミノ基と反応しうる官能基に対し、０．２５〜１．００モル当量となるように反応させることが好ましく、０．２５〜０．７５モル当量で反応させることがより好ましい。アミノピリジン化合物のピリジル基が１モル当量より少ない場合は、モノマー（Ｂ）において未反応の官能基が残ることになるが、残った官能基は顔料の吸着基として作用すると考えられる。
【００２４】
また、顔料１ｇに対して、アルキル（メタ）アクリレート共重合体中のピリジル基の配合量としては、０．１ｍｍｏｌ〜０．６ｍｍｏｌであることが好ましく、０．１５ｍｍｏｌ〜０．４５ｍｍｏｌであることがより好ましい。
【００２５】
インク組成物中におけるアルキル（メタ）アクリレート共重合体の含有量は、顔料分散性を確保する観点から、０．１質量％以上であることが好ましく、１質量％以上であることがより好ましい。一方、アルキル（メタ）アクリレート共重合体の含有量が高すぎると、インクの粘度が高くなるばかりでなく、高温環境下での保存安定性が悪くなる恐れがあるため、２０質量％以下であることが好ましく、１５質量％以下であることがより好ましい。より一層好ましくは、２〜１５質量％である。
【００２６】
本実施形態によるアルキル（メタ）アクリレート共重合体は、炭素数１２以上のアルキル基を有するアルキル（メタ）アクリレート（Ａ）（以下、「モノマー（Ａ）」ともいう。）と、アミノ基と反応しうる官能基を有する反応性（メタ）アクリレート（Ｂ）（以下、「モノマー（Ｂ）」ともいう。）とを含むモノマー混合物の共重合体（以下、この共重合体を「幹ポリマー」ともいう。）において、アミノ基と反応しうる官能基とアミノピリジン化合物との反応によりピリジル基が導入されたものを用いることができる。
【００２７】
炭素数１２以上の、好ましくは炭素数１２〜２５のアルキル基を有するアルキル（メタ）アクリレート（Ａ）としては、たとえば、ラウリル（メタ）アクリレート、セチル（メタ）アクリレート、ステアリル（メタ）アクリレート、ベヘニル（メタ）アクリレート、イソラウリル（メタ）アクリレート、イソステアリル（メタ）アクリレート等を例示できる。これらは、複数種が含まれていてもよい。
【００２８】
反応性（メタ）アクリレート（Ｂ）におけるアミノ基と反応しうる官能基としては、グリシジル基、ビニル基、および（メタ）アクリロイル基を好ましく例示できる。グリシジル基を有するモノマー（Ｂ）としては、グリシジル（メタ）アクリレート等が挙げられ、ビニル基を有するモノマー（Ｂ）としては、ビニル（メタ）アクリレート、２−（２−ビニロキシエトキシ）エチル（メタ）アクリレート等が挙げられる。（メタ）アクリロイル基を有するモノマー（Ｂ）としては、ジプロピレングリコールジ（メタ）アクリレート、１，６−ヘキサンジオールジ（メタ）アクリレート等が挙げられる。これらの反応性（メタ）アクリレート（Ｂ）は、複数種が含まれていてもよい。
【００２９】
モノマー混合物は、本発明の効果を阻害しない範囲内で、上記のモノマー（Ａ）、（Ｂ）以外の、これらと共重合しうるモノマー（Ｃ）を含むことができる。
【００３０】
このモノマー（Ｃ）としては、たとえば、スチレン、α−メチルスチレン等のスチレン系モノマー；酢酸ビニル、安息香酸ビニル、ブチルビニルエーテル等のビニルエーテル系ポリマー；マレイン酸エステル、フマル酸エステル、アクリロニトリル、メタクリロニトリル、α−オレフィン等が挙げられる。また、アルキル鎖長の炭素数が１２未満のアルキル（メタ）アクリレート、たとえば２−エチルヘキシル（メタ）アクリレート、イソオクチル（メタ）アクリレート、ｔｅｒｔ−オクチル（メタ）アクリレート等を使用することもできる。これらは単独で、または２種以上を組み合わせて使用できる。
【００３１】
上記モノマー混合物において、アルキル（メタ）アクリレート（Ａ）は３０質量％以上含まれていることが好ましく、４０〜９５質量％であることがより好ましく、５０〜９０質量％であることが一層好ましい。
反応性（メタ）アクリレート（Ｂ）は、１〜３０質量％含まれていることが好ましく、３〜２５質量％であることがより好ましい。
モノマー（Ａ）および（Ｂ）以外のモノマー（Ｃ）は、６０質量％以下の量で含まれることが好ましく、１０〜４０質量％であることがより好ましい。
【００３２】
モノマー（Ｃ）として、β−ジケトン基（−Ｃ（＝Ｏ）−Ｃ−Ｃ（＝Ｏ）―）またはβ−ケト酸エステル基（−Ｃ（＝Ｏ）−Ｃ−Ｃ（＝Ｏ）ＯＲ、Ｒは炭化水素基）を有するモノマー（Ｃ１）を用いることがより好ましい。このモノマー（Ｃ１）を含むことにより、インクの粘度を下げることができる。したがって、インクの溶剤を選択する際に、溶剤自身の粘度値に基づく制約が少なくなり、非水系溶剤の選択の幅を拡げることができる。また、必要に応じて定着用樹脂または添加剤などを配合する際の、配合成分によるインク粘度増加の許容範囲が広がり、インク処方の自由度を広げることも可能となる。
【００３３】
モノマー（Ｃ１）のβ−ジケトン基としては、たとえば好ましい例としてアセトアセチル基、プロピオンアセチル基等が挙げられ、β−ケト酸エステル基としては、たとえば好ましい例としてアセトアセトキシ基、プロピオンアセトキシ基等が挙げられるが、これらに限定されることはない。
【００３４】
モノマー（Ｃ１）としては、たとえば、エステル鎖にβ−ジケトン基またはβ−ケト酸エステル基を含む（メタ）アクリレート、（メタ）アクリルアミドが好ましい例として挙げられる。より詳細には、アセトアセトキシエチル（メタ）アクリレート等のアセトアセトキシアルキル（メタ）アクリレート、ヘキサジオン（メタ）アクリレート、アセトアセトキシエチル（メタ）アクリルアミド等のアセトアセトキシアルキル（メタ）アクリルアミド等が挙げられる。これらは単独で、または２種以上を併用することができる。
【００３５】
モノマー（Ｃ１）が含まれる場合の配合量は、配合することにより得られる効果とイン
クの貯蔵安定性を考慮し、モノマー混合物中に３〜３０質量％であることが好ましく、５
〜２０質量％であることがより好ましい。
【００３６】
上記の各モノマーは、公知のラジカル共重合により、容易に重合させることができる。反応系としては、溶液重合または分散重合で行うことが好ましい。
【００３７】
この場合、重合後の共重合体の分子量を上述した好ましい範囲とするために、重合時に連鎖移動剤を併用することが有効である。連鎖移動剤としては、たとえば、ｎ−ブチルメルカプタン、ラウリルメルカプタン、ステアリルメルカプタン、シクロヘキシルメルカプタンなどのチオール類が用いられる。
【００３８】
重合開始剤としては、ＡＩＢＮ（アゾビスイソブチロニトリル）等のアゾ化合物、ｔ−ブチルペルオキシベンゾエート、ｔ−ブチルペルオキシ−２−エチルヘキサノエート（パーブチルＯ、日本油脂株式会社製）等の過酸化物など、公知の熱重合開始剤を使用することができる。その他にも、活性エネルギー線照射によりラジカルを発生する光重合型開始剤を用いることができる。
【００３９】
溶液重合に用いる重合溶媒には、たとえば石油系溶剤（アロマフリー（ＡＦ）系）などを使用できる。この重合溶媒は、そのままインクの非水系溶剤として使用できる溶媒（後述）のなかから１種以上を選択することが好ましい。
【００４０】
重合反応に際し、その他、通常使用される重合禁止剤、重合促進剤、分散剤等を反応系に添加することもできる。
【００４１】
次に、得られた共重合体（幹ポリマー）において、アミノ基と反応しうる官能基とアミノピリジン化合物との反応により、ピリジル基を導入する。
【００４２】
具体的には、下記一般式（１）で示される１級もしくは２級のアミノピリジン化合物を用いてピリジル基を導入することができる。
【化２】
0005779072.tif 000003
【００４３】
一般式（１）において、Ｒ１及びＲ２のうち少なくとも一方は、互いに独立して、−Ｐｙまたは−Ｒ３−Ｐｙを示す。−Ｐｙは２位、３位または４位のピリジル基を示す。Ｒ３は、任意の２価の基を示し、置換または非置換の直鎖または分岐の鎖状または環状の炭化水素基であってよい。Ｒ１及びＲ２のうち一方のみがピリジル基を有する場合、残りの他方は、任意の１価の基を示し、置換または非置換の直鎖または分岐の鎖状または環状の炭化水素基であってよく、例えば、水素、ベンジル基、メチル基、シクロへキシル基、イソプロピル基等を好ましく用いることができる。
【００４４】
アミノピリジン化合物としては、例えば、２−メチルアミノピリジン、２−ベンジルアミノピリジン、２−アミノピリジン、４−アミノピリジン等を挙げることができる。反応性の観点から、２級アミノピリジン化合物が好ましい。これらのアミノピリジン化合物は、複数種を組み合わせて用いることもできる。また、これらのアミノピリジン化合物とアミノアルコールなどのアミン化合物とを複数種組み合わせて用いても良い。
【００４５】
アミノピリジン化合物は、原料の入手のしやすさ等から、ピリジン基の２位にアミノ基が結合したものが好ましく、例えば、２−メチルアミノピリジン、２−ベンジルアミノピリジンを好ましく用いることができる。
【００４６】
このアミノピリジン化合物は、アミノピリジン化合物のピリジル基が、上記モノマー（Ｂ）のアミノ基と反応しうる官能基に対し、適切な量のピリジル基を導入する観点から、０．２５〜１モル当量で反応させることが好ましく、０．２５〜０．７５モル当量で反応させることがより好ましい。アミノピリジン化合物のピリジル基が１モル当量より少ない場合は、モノマー（Ｂ）において未反応の官能基が残ることになるが、残った官能基は顔料の吸着基として作用すると考えられる。
【００４７】
この反応は、上記した共重合体溶液にアミノピリジン化合物を添加して、不活性ガスを通気して攪拌しながら、加熱することによって行うことができる。
【００４８】
本実施形態によるインクに含まれる顔料は何色であってもよく、黒色インク用の顔料としては、ファーネスブラック、ランプブラック、アセチレンブラック、チャンネルブラック等のカーボンブラック類；銅、鉄、酸化チタン等の金属類または金属酸化物；オルトニトロアニリンブラック等の有機顔料を挙げることができる。これらは単独で、または任意に混合して使用することができる。
【００４９】
カラーインク用顔料としては、トルイジンレッド、パーマネントカーミンＦＢ、ジスアゾオレンジＰＭＰ、レーキレッドＣ、ブリリアントカーミン６Ｂ、キナクリドンレッド、ジオキサンバイオレット、オルトニトロアニリンオレンジ、ジニトロアニリンオレンジ、バルカンオレンジ、トルイジンレッド、塩素化パラレッド、ブリリアントファーストスカーレット、ナフトールレッド２３、ビラゾロンレッド、バリウムレッド２Ｂ、カルシウムレッド２Ｂ、ストロンチウムレッド２Ｂ、マンガンレッド２Ｂ、バリウムリソームレッド、ピグメントスカーレッド３Ｂレーキ、レーキボルドー１０Ｂ、アンソシン３Ｂレーキ、アンソシン５Ｂレーキ、ローダミン６Ｇレーキ、エオシンレーキ、べんがら、ファフトールレッドＦＧＲ、ローダミンＢレーキ、メチルバイオレッドレーキ、ジオキサジンバイオレッド、ナフトールカーミンＦＢ、ナフトールレッドＭ、ファストイエローＡＡＡ、ファストイエロー１０Ｇ、ジスアゾイエローＡＡＭＸ、ジスアゾイエローＡＡＯＴ、ジスアゾイエローＡＡＯＡ、ジスアゾイエローＨＲ、イソインドリンイエロー、ファストイエローＧ、ジスアゾイエローＡＡＡ、フタロシアニンブルー、ピクトリアピュアブルー、ベーシックブルー５Ｂレーキ、ベーシックブルー６Ｇレーキ、ファストスカイブルー、アルカリブルーＲトナー、ピーコックブルーレーキ、紺青、群青、レフレックスブルー２Ｇ、レフレックスブルーＲ、アルカリブルーＧトナー、ブリリアントグリーンレーキ、ダイアモンドグリーンチオフラビンレーキ、フタロシアニングリーンＧ、グリーンゴールド、フタロシアニングリーンＹ、酸化鉄粉、さびこ、亜鉛華、酸化チタン、炭酸カルシウム、クレー、硫酸バリウム、アルミナホワイト、アルミニウム粉、ブロンズ粉、昼光蛍光顔料、パール顔料等を例示できる、これらは単独で、または任意混合して用いることができる。
【００５０】
顔料の平均粒径は、吐出安定性と保存安定性の観点から３００ｎｍ以下であることが好ましく、１５０ｎｍ以下であることがより好ましく、１００ｎｍ以下であることがさらに好ましい。ここで、顔料の平均粒径は、株式会社堀場製作所製の動的光散乱式粒度分布測定装置ＬＢ−５００により測定された値である。
【００５１】
インク中の顔料の含有量は、通常０．０１〜２０質量％であり、印刷濃度とインク粘度の観点から３〜１５質量％であることが好ましい。
【００５２】
本実施形態によるインクは、上記したアルキル（メタ）アクリル共重合体とともに、顔料分散剤をさらに含んでもよい。顔料分散剤としては、特に限定されず、顔料を溶剤中に安定して分散させるものであればよい。たとえば、水酸基含有カルボン酸エステル、長鎖ポリアミノアマイドと高分子量酸エステルの塩、高分子量ポリカルボン酸の塩、長鎖ポリアミノアマイドと極性酸エステルの塩、高分子量不飽和酸エステル、高分子共重合物、変性ポリウレタン、変性ポリアクリレート、ポリエーテルエステル型アニオン系活性剤、ナフタレンスルホン酸ホルマリン縮合物塩、ポリオキシエチレンアルキルリン酸エステル、ポリオキシエチレンノニルフェニルエーテル、ポリエステルポリアミン、ステアリルアミンアセテート等が好適に使用され、そのうち、高分子分散剤の使用が好ましい。これらは単独で用いられるほか、複数種を組み合わせて使用してもよい。
【００５３】
本実施形態によるインクにおいて、非水系溶剤とは、非極性有機溶剤および極性有機溶剤であって、５０％留出点が１５０℃以上の溶剤をいう。５０％留出点は、ＪＩＳ  Ｋ００６６「化学製品の蒸留試験方法」に従って測定される、質量で５０％の溶剤が揮発したときの温度を意味する。
【００５４】
たとえば、非極性有機溶剤としては、脂肪族炭化水素溶剤、脂環式炭化水素系溶剤、芳香族炭化水素溶剤等を好ましく挙げることができる。脂肪族炭化水素溶剤、脂環式炭化水素系溶剤としては、たとえば、ＪＸ日鉱日石エネルギー（株）製「テクリーンＮ−１６、テクリーンＮ−２０、テクリーンＮ−２２、日石ナフテゾールＬ、日石ナフテゾールＭ、日石ナフテゾールＨ、０号ソルベントＬ、０号ソルベントＭ、０号ソルベントＨ、日石アイソゾール３００、日石アイソゾール４００、ＡＦ−４、ＡＦ−５、ＡＦ−６、ＡＦ−７」、Ｅｘｘｏｎ社製「Ｉｓｏｐａｒ（アイソパー）Ｇ、Ｉｓｏｐａｒ  Ｈ、Ｉｓｏｐａｒ  Ｌ、Ｉｓｏｐａｒ  Ｍ、Ｅｘｘｓｏｌ  Ｄ４０、Ｅｘｘｓｏｌ  Ｄ８０、Ｅｘｘｓｏｌ  Ｄ１００、Ｅｘｘｓｏｌ  Ｄ１３０、Ｅｘｘｓｏｌ  Ｄ１４０」等を好ましく挙げることができる。芳香族炭化水素溶剤としては、ＪＸ日鉱日石エネルギー（株）製「日石クリーンソルＧ」（アルキルベンゼン）、Ｅｘｘｏｎ社製「ソルベッソ２００」等を好ましく挙げることができる。
【００５５】
極性有機溶剤としては、エステル系溶剤、アルコール系溶剤、高級脂肪酸系溶剤、エーテル系溶剤、およびこれらの混合溶剤を用いることができる。たとえば、炭素数８〜２０の高級脂肪酸と炭素数１〜２４のアルコールとのエステルであるエステル系溶剤、炭素数８〜２４の高級アルコール、および炭素数８〜２０の高級脂肪酸からなる群から選ばれた１種以上を好ましく使用できる。
【００５６】
極性有機溶剤としてより具体的には、ラウリル酸メチル、ラウリル酸イソプロピル、ミリスチン酸イソプロピル、パルミチン酸イソプロピル、パルミチン酸イソステアリル、パルミチン酸イソオクチル、オレイン酸メチル、オレイン酸エチル、オレイン酸イソプロピル、オレイン酸ブチル、リノール酸メチル、リノール酸イソブチル、リノール酸エチル、イソステアリン酸イソプロピル、大豆油メチル、大豆油イソブチル、トール油メチル、トール油イソブチル、アジピン酸ジイソプロピル、セバシン酸ジイソプロピル、セバシン酸ジエチル、モノカプリン酸プロピレングリコール、トリ２エチルヘキサン酸トリメチロールプロパン、トリ２−エチルヘキサン酸グリセリルなどのエステル系溶剤；イソミリスチルアルコール、イソパルミチルアルコール、イソステアリルアルコール、オレイルアルコール、ヘキシルデカノール、オクチルドデカノール、デシテトラデカノールなどのアルコール系溶剤；ノナン酸、イソノナン酸、イソミリスチン酸、ヘキサデカン酸、イソパルミチン酸、オレイン酸、イソステアリン酸などの高級脂肪酸系溶剤；ジエチルグリコールモノブチルエーテル、エチレングリコールモノブチルエーテル、プロピレングリコールモノブチルエーテル、プロピレングリコールジブチルエーテルなどのエーテル系溶剤、が好ましく挙げられる。
これらの非水系溶剤は、単独で、または２種以上を混合して用いることができる。
【００５７】
本実施形態のインクには、上記した非水系溶剤として高級アルコールを含むことが好ましい。これによって、ノズルプレート面の撥インク性をより改善することができる。高級アルコールは後述する顔料誘導体との親和性が高いため、インク中で顔料誘導体が析出することを抑制し、撥インク性を良好に維持すると考えられる。この作用は低温でより効果的である。
【００５８】
高級アルコールの炭素数としては、８〜２４が好ましく、さらに１０〜２２がより好ましく、１２〜２０が一層好ましい。このような高級アルコールとしては、上記したアルコール系溶剤のうち炭素数が８〜２４であるものを使用することができる。特に、イソミリスチルアルコール（炭素数１４）、イソセチルアルコール（炭素数１６）、イソステアリルアルコール（炭素数１８）等を好ましく使用することができる。
【００５９】
炭素数８〜２４の高級アルコールの含有量としては、吐出適性の観点から、インク全量に対し、２０質量％以下であることが好ましく、さらに１５質量％以下であることが好ましく、１０質量％以下であることが一層好ましい。
【００６０】
本実施形態によるインクは、顔料誘導体をさらに含むことができる。ここで、顔料誘導体は、顔料の骨格に置換基を導入した化合物である。インク中では、顔料誘導体の顔料の骨格がインク中の顔料表面に吸着し、顔料誘導体の置換基部分がインク中の溶媒に配向することで、インク中で顔料を分散させる作用を有する。
【００６１】
上記したピリジル基を有する（メタ）アクリレート単位を含むアルキル（メタ）アクリレート共重合体は、顔料誘導体と組み合わせて使用することで、顔料誘導体本来の特性に加え、ノズルプレート撥インク性を向上させることができる。
【００６２】
従来の顔料分散剤と顔料誘導体を組み合わせると、ノズルプレート撥インク性が向上する一方で、その他の特性が低下することがある。例えば、ポリエステル側鎖を有する含窒素グラフト共重合体（グラフトＰＮ）の顔料分散剤では、ノズルプレート撥インク性を向上させるために顔料誘導体を併用すると、印刷画像に滲みが発生することがあり、画像性が低下することがあり、特に裏抜けが発生しやすくなることがある。また、ビニルピロリドン（ＰＶＰ）とアルケンとの共重合体（アルキル化ＰＶＰ）の顔料分散剤では、ノズルプレート撥インク性を向上させるために顔料誘導体を併用すると、貯蔵安定性がさらに低下することがある。
【００６３】
しかし、上記したピリジル基を有する（メタ）アクリレート単位を含むアルキル（メタ）アクリレート共重合体では、ノズルプレート撥インク性を向上させるために顔料誘導体を併用しても、その他の特性を低下させることなく、ノズルプレート撥インク性を向上させることができる。
【００６４】
顔料誘導体としては、例えば、フタロシアニン系、アゾ系、アントラキノン系、キナクリドン系等の顔料の骨格に、カルボキシル基、スルホン酸基、アミノ基、カルボニル基、スルホニル基等の官能基を付加したもの、及びその塩等を好ましく使用することができる。これらは単独で、または組み合わせて使用することができる。
【００６５】
顔料誘導体の市販品としては、日本ルーブリゾール株式会社製「ソルスパース５０００（フタロシアニン誘導体）」、ビッグケミー・ジャパン社製「ＢＹＫ−ＳＹＮＥＲＧＩＳＴ２１００（フタロシアニン誘導体）」等を好ましく使用することができる。これらは単独で、または組み合わせて使用することができる。
【００６６】
顔料誘導体は、インク中の顔料と同じ、または類似した色を呈することが好ましい。例えば、黒インクやシアンインクに添加する場合は、顔料誘導体としてフタロシアニン顔料誘導体を好ましく使用することができる。
【００６７】
顔料誘導体の総量は、質量比で、顔料１に対し０．０１５〜０．１５０であることが好ましく、さらに０．０２０〜０．１００であることがより好ましく、０．０３０〜０．０８０であることが一層好ましい。インク中の配合量としては、顔料誘導体は総量で、０．１〜１．１質量％であることが好ましく、０．２５〜０．６０質量％であることがより好ましい。
【００６８】
顔料誘導体の含有量が多くなると、インクの顔料分散性が低下する傾向があり、機上安定性が低下することがある。一方、顔料誘導体の含有量が少なくなると、ノズルプレート面の撥インク性を十分に維持することが難しくなる。これより、顔料誘導体の含有量は上記した範囲とすることが好ましい。
【００６９】
本実施形態によるインクには、本発明の効果を阻害しない範囲内で、任意の成分を含むことができる。たとえば、上記アルキル（メタ）アクリレート共重合体以外の樹脂として、アクリル系樹脂、スチレン−アクリル系樹脂、スチレン−マレイン酸系樹脂、ロジン系樹脂、ロジンエステル系樹脂、エチレン−酢ビ系樹脂、石油樹脂、クマロンインデン系樹脂、テルペンフェノール系樹脂、フェノール樹脂、ウレタン樹脂、メラミン樹脂、尿素樹脂、エポキシ系樹脂、セルロース系樹脂、塩酢ビ系樹脂、キシレン樹脂、アルキッド樹脂、脂肪族炭化水素樹脂、ブチラール樹脂、マレイン酸樹脂、フマル酸樹脂、水酸基含有カルボン酸エステル、長鎖ポリアミノアマイドと高分子量酸エステルの塩、高分子量ポリカルボン酸の塩、長鎖ポリアミノアマイドと極性酸エステルの塩、高分子量不飽和酸エステル、高分子共重合物、変性ポリウレタン、変性ポリアクリレート、ポリエーテルエステル型アニオン系活性剤、ナフタレンスルホン酸ホルマリン縮合物塩、芳香族スルホン酸ホルマリン縮合物塩、ポリオキシエチレンアルキルリン酸エステル、ポリオキシエチレンノニルフェニルエーテル、ポリエステルポリアミン、ステアリルアミンアセテート等を含むことができる。
【００７０】
ノズルの目詰まり防止剤、酸化防止剤、導電率調整剤、粘度調整剤、表面張力調整剤、酸素吸収剤などを適宜添加することもできる。これらの種類は、特に限定されることはなく、当該分野で使用されているものを用いることができる。
【００７１】
本実施形態によるインクは、任意の製造方法によって得ることができ、例えば、ビーズミル等の分散機に、アルキル（メタ）アクリレート共重合体、顔料、非水系溶剤、及び任意の成分を一括又は分割して加えて攪拌・混合し、所望により、メンブレンフィルター等によりろ過することによって得られる。
【００７２】
インクの粘度は、インクジェット記録システムの吐出ヘッドのノズル径や吐出環境等によってその適性範囲は異なるが、一般に、２３℃において５〜３０ｍＰａ・ｓであることが好ましく、５〜１５ｍＰａ・ｓであることがより好ましく、約１０ｍＰａ・ｓ程度であることが、最も好ましい。ここで粘度は、２３℃において０．１Ｐａ／ｓの速度で剪断応力を０Ｐａから増加させたときの１０Ｐａにおける値を表す。
【００７３】
本実施形態によるインクを用いた印刷方法は、特に限定されないが、インクジェット記録装置を用いて行われることが好ましい。インクジェットプリンタは、ピエゾ方式、静電方式、サーマル方式など、いずれの方式のものであってもよい。インクジェット記録装置を用いる場合は、デジタル信号に基づいてインクジェットヘッドから本発明に係るインクを吐出させ、吐出されたインク液滴を記録媒体に付着させるようにすることが好ましい。
【００７４】
本実施形態による顔料分散剤としては、炭素数１２以上のアルキル基を有するアルキル（メタ）アクリレート単位と、ピリジル基を有する（メタ）アクリレート単位とを含むアルキル（メタ）アクリレート共重合体を含むことを特徴とする。この顔料分散剤は、非水系顔料インクに配合することで、画像濃度が高く、裏抜けが低減した印刷物を得ることができ、また、良好な貯蔵安定性を得ることができる。
【実施例】
【００７５】
以下に、本発明を実施例により詳しく説明するが、本発明はこれらに限定されるものではない。以下、「質量％」を単に「％」と記す。なお、特に説明がない限り、実施例を通して共通する成分は同じものを用いた。
【００７６】
＜アルキル（メタ）アクリレート共重合体の調製＞
「工程１」
３００ｍｌの四つ口フラスコに、７５ｇのＡＦ−４（ナフテン系溶剤；新日本石油株式会社製）を仕込み、窒素ガスを通気し攪拌しながら、１１０℃まで昇温した。次いで、温度を１１０℃に保ちながら表１に示す組成の単量体混合物に１６．７ｇのＡＦ−４、２ｇのパーブチルＯ（ｔ−ブチルパーオキシ２−エチルヘキサノエート；日本油脂株式会社製）の混合物を３時間かけて滴下した。その後、１１０℃に保ちながら１時間および２時間後に、０．２ｇのパーブチルＯを添加した。
得られた幹ポリマーｍの質量平均分子量（ＧＰＣ法、標準ポリスチレン換算）は、１２４００であった。
【００７７】
【表１】
0005779072.tif 000004
【００７８】
表１で使用した成分は、次のとおりである。
ＶＭＡ：ベヘニルメタクリレート：分子量３３９、アルキル基の炭素数２２、日本油脂株式会社製
ＧＭＡ：グリシジルメタクリレート：分子量１４２、和光純薬工業株式会社製
ＡＡＥＭ：２−アセトアセトキシエチルメタクリレート：分子量２１４、日本合成化学工業株式会社製
【００７９】
「工程２」
さらに１１０℃で１時間熟成を行った後、１７．４ｇのＡＦ−４で希釈して、不揮発分５０％の幹ポリマー混合液ｍを得た。
【００８０】
「工程３」
表２に樹脂混合液処方を示す。工程２に続いて、幹ポリマー混合液ｍに２−ベンジルアミノピリジン９．７ｇを添加し、１１０℃で１時間熟成を行った後、ＡＦ−４で希釈して、不揮発分５０％の樹脂混合液ａを得た。同様にして、表２に示す樹脂混合液処方によって、不揮発分５０％の樹脂混合液ｂ〜ｅを得た。
【００８１】
【表２】
0005779072.tif 000005
【００８２】
表２で使用した成分は、次のとおりである。
２−ベンジルアミノピリジン：分子量１８４．２４、和光純薬工業株式会社製
２−メチルアミノピリジン：分子量１０８．１４、東京化成工業株式会社製
ジエタノールアミン：分子量１０５．１、和光純薬工業株式会社製
【００８３】
＜インクの調製＞
表３は実施例のインク処方を示し、表４は比較例のインク処方を示す。表３及び表４に示す各配合で成分をプレミックスして調合液を作製し、得られた調合液３５ｇをガラス容器に入れ、これにジルコニアビーズ（φ０．５ｍｍ）１００ｇを入れ、ロッキングミル（株式会社セイワ技研製ＲＭ０５Ｓ型）を用いて周波数６５Ｈｚで２時間運転し、非水系顔料インクを調製した。
【００８４】
【表３】
0005779072.tif 000006
【００８５】
【表４】
0005779072.tif 000007
【００８６】
表３及び表４で使用した成分は、次のとおりである。
カーボンブラック：ＭＡ７、三菱化学株式会社製
樹脂混合液ａ：ピリジル基含有アルキル（メタ）アクリレート共重合体の樹脂混合液
樹脂混合液ｂ：ピリジル基含有アルキル（メタ）アクリレート共重合体の樹脂混合液
樹脂混合液ｃ：ピリジル基含有アルキル（メタ）アクリレート共重合体の樹脂混合液
樹脂混合液ｄ：ピリジル基含有アルキル（メタ）アクリレート共重合体の樹脂混合液
樹脂混合液ｅ：アミン変性アルキル（メタ）アクリレート共重合体
ｖ−２１６：アルキル化ＰＶＰ、ＩＳＰジャパン株式会社製Ａｎｔａｒｏｎ  Ｖ−２１６（ＰＶＰ−ヘキサデセン共重合体、共重合比２：８、重量平均分子量１４×１０３）
Ｓ２８０００：グラフトＰＮ、ソルスパース２８０００、日本ルーブリゾール株式会社製、脂肪族系溶剤中固形分５０質量％
パルミチン酸イソオクチル：ＩＯＰ、日光ケミカルズ株式会社製
イソミリスチルアルコール：高級アルコール系溶剤、日産化学工業株式会社製ＦＯＣ１４０Ｎ、炭素数１４
Ｓ５０００：フタロシアニン顔料誘導体、ソルスパース５０００、日本ルーブリゾール株式会社製
【００８７】
＜評価＞
上記した各インクを用いて、画像濃度、裏抜け、貯蔵安定性、ノズルプレート撥インク性及び印刷物細字再現性について評価を行った。結果を表３及び表４に併せて示す。
【００８８】
（画像濃度及び裏抜け）
上記した各インクをライン式インクジェットプリンタ「ＯＲＰＨＩＳ−Ｘ９０５０」（理想科学工業株式会社製）に装填し、普通紙（理想用紙薄口、理想科学工業株式会社製）に３００×３００ｄｐｉで黒ベタ画像を印刷することにより、印刷物を得た。印刷物の黒ベタ画像領域の表ＯＤ値及び裏ＯＤ値を光学濃度計（ＲＤ９２０、マクベス社製）で測定し、画像濃度及び裏抜けを以下の基準で評価した。裏抜けは、裏面ＯＤ値が低いほど良い評価となる。なお、「ＯＲＰＨＩＳ−Ｘ９０５０」は、ライン型インクジェットヘッドを使用し、主走査方向（ノズルが並んでいる方向）に直交する副走査方向に用紙を搬送して印刷を行うシステムである。
【００８９】
「画像濃度」
ＡＡ：表ＯＤ値が１．１５以上
Ａ：表ＯＤ値が１．０５以上１．１５未満
Ｂ：表ＯＤ値が０．９５以上１．０５未満
Ｃ：表ＯＤ値が０．９５未満
「裏抜け」
Ａ：裏ＯＤ値が０．２６未満
Ｂ：裏ＯＤ値が０．２６以上０．３０未満
Ｃ：裏ＯＤ値が０．３０以上
【００９０】
（貯蔵安定性（７０℃、１週間））
上記した各インクについて初期粘度を測定した後に、各インクをそれぞれ密閉容器に入れて、７０℃の環境下で１週間放置し、その後インクの粘度を測定し、粘度変化率（（放置後の粘度）／（初期粘度）×１００（％））を求め、以下の基準で評価した。インクの粘度は、２３℃において０．１Ｐａ／ｓの速度で剪断応力を０Ｐａから増加させたときの１０Ｐａにおける粘度であり、ハーケ社製応力制御式レオメータＲＳ７５（コーン角度１°、直径６０ｍｍ）で測定した。なお、上記した各インクの初期粘度は、全て、インクジェットインクとしての適正範囲であった。
【００９１】
Ａ：粘度変化率が±２％未満
Ｂ：粘度変化率が±２％以上±５％以下
Ｃ：粘度変化率が±５％超過
【００９２】
（ノズルプレート撥インク性）
上記した各インクを「ＯＲＰＨＩＳ−Ｘ９０５０」に装填し、ヘッドメンテナンスの「ノーマルクリーニング」によりヘッドクリーニングを５０００回実施し、ノズルプレートのうちワイピングブレードが接した部分の撥インク性を目視で観察し、以下の基準で評価した。「ノーマルクリーニング」では、インク経路を加圧してヘッドノズルからインクを排出した後、ゴム製のワイピングブレードでノズル面のインクを掻き取る動作を実施する。
【００９３】
ＡＡ：ワイピングブレードが接した全ての部分の撥インク性が保たれていて、ヘッドクリーニング後、即座にインクが完全にはじかれた。
Ａ：ワイピングブレードが接した全ての部分の撥インク性が保たれていて、ヘッドクリーニング後、２０秒以内インクが完全にはじかれた。
Ｂ：ワイピングブレードが接した一部分の撥インク性が低下していた。
Ｃ：ワイピングブレードが接した全ての部分の撥インク性が低下していた。
【００９４】
（印刷物細字再現性）
上記した各インクをライン式インクジェットプリンタ「ＯＲＰＨＩＳ−Ｘ９０５０」に装填し、普通紙に６ｐｔのサイズの文字を印刷し、印刷物を得た。印刷してから１日後に、印刷物の文字形成状態を目視により観察し、細字がつぶれないものをＡ、細字がつぶれるものをＢとして評価した。
【００９５】
表３及び表４に示す通り、各実施例のインクは、画像濃度、裏抜け、貯蔵安定性及び細字再現性が良好であった。実施例１及び２は、ピリジル基の含有量が多く、画像濃度がより良好であった。実施例５〜８のインクは、顔料誘導体を含み、ノズルプレート撥インク性がより良好であった。
【００９６】
比較例１は、アミン変性アルキル（メタ）アクリレート共重合体を含み、画像濃度、裏抜け及び細字再現性の効果を十分に得ることができなかった。比較例２は、Ｖ−２１６を含み、貯蔵安定性の効果を十分に得ることができなかった。比較例３は、Ｓ２８０００を含み、画像濃度、裏抜け、細字再現性及び貯蔵安定性の効果を十分に得ることができなかった。比較例４は、Ｓ２８０００に顔料誘導体を組み合わせたものであり、ノズルプレート撥インク性は向上したが、裏抜けが低下した。
【００９７】
＜ウレタン変性アルキル（メタ）アクリレート共重合体との対比＞
上記した工程１及び工程２と同様にして、幹ポリマー混合液ｍを得た。
次に、５００ｍＬの四つ口フラスコに、パルミチン酸イソオクチル８１ｇ、幹ポリマー混合液ｍ（ＡＦ−４溶剤中固形分５０％）２００ｇ、プロピレングリコール４．０ｇ、ジエタノールアミン２．８ｇを仕込み、窒素ガスを通気し攪拌しながら、１１０℃まで昇温した。１１０℃に１時間保ち、幹ポリマーｍのグリシジル基とジエタノールアミンとの反応を完結させた。その後、ジブチル錫ジラウレートを０．２ｇ添加し、タケネート６００（１，３−ビス（イソシアナトメチル）シクロヘキサン、三井化学ポリウレタン株式会社製）１０．２ｇとＩＯＰ９１．８ｇとの混合物を１時間かけて滴下した。滴下後、温度を１２０℃に昇温して６時間反応させ、冷却して、固形分３０％の樹脂混合液ｆを得た。
得られたウレタン変性アルキル（メタ）アクリレート共重合体の重量平均分子量（ＧＰＣ法、標準ポリスチレン換算）は、２２，０００であった。
【００９８】
【表５】
0005779072.tif 000008
【００９９】
表６は上記した実施例１のインクと樹脂混合液ｆを含む比較例５のインクとの処方を示す。比較例５のインクは、樹脂混合液ａの代わりに樹脂混合液ｆを用いた他は、実施例１と同様にして調整した。
【０１００】
【表６】
0005779072.tif 000009
【０１０１】
表６に示す通り、実施例１のインクは、ウレタン変性アルキル（メタ）アクリレート共重合体を用いた比較例５に対して、粘度が低く、インクジェット用インクに適することがわかった。